【事件の表示】
　特許第３３５４０６７号「眼鏡レンズ」の請求項１ないし６に係る特許に対する特許異議の申立てについて、次のとおり決定する。
【結　論】
　訂正を認める。
　特許第３３５４０６７号の請求項１ないし２に係る特許を維持する。
【理　由】
［１］　手続きの経緯
　特許第３３５４０６７号の請求項１〜６に係る発明についての出願は、平成９年１月２３日に特許出願され（優先権主張平成８年２月２７日、日本国）、平成１４年９月２７日に特許権の設定登録がなされ、その後、チバ　スペシャルティ　ケミカルズ　ホールディング　インコーポレーテッドから特許異議の申立がなされ、取消の理由が通知され、その指定期間内である平成１５年１１月１８日に特許異議意見書が提出され、その後、特許権者及び特許異議申立人の両者に対し審尋が発せられ、特許権者からは平成１６年７月３０日に、異議申立人からは平成１６年９月２２日付けで回答書が提出され、特許権者に再度取消の理由が通知され、その指定期間内である平成１６年１２月２日に訂正請求書が提出されたものである。
［２］　訂正の適否についての判断
１．訂正の内容
　特許権者が求める訂正事項は下記の通りである。
（１）訂正事項ａ
　特許請求の範囲の請求項１中の「（２）ＡＰＨＡ値が２００以下であり、分子量が５００〜２，０００の範囲であり、かつ下記一般式（１）
  
［式中Ｘは水素原子、ハロゲン原子、アルキル基、アリール基、アラルキル基、アルコキシ基、アリールオキシ基またはアラルキルオキシ基、Ｒ１およびＲ２は独立してアルキル基またはアラルキル基、Ｙはベンゾトリアゾリルフエノール基を二個連結するための二価の有機基］で示される紫外線吸収剤」を、
「（２）２，２’−メチレンビス［４−（１，１，３，３−テトラメチルブチル）−６−（２Ｈ−ベンゾトリアゾール−２−イル）フェノール］およびへキサン−１，６−ジイルビス［３−（３−ベンゾトリアゾール−２−イル−５−ｔｅｒｔ−ブチル−４−ヒドロキシフェニル）プロピオネート］からなる群から選ばれた少なくとも１種の紫外線吸収剤」と訂正する。
（２）訂正事項ｂ
　特許請求の範囲の請求項２〜５を削除する。
（３）訂正事項ｃ
　請求項６の項番号を請求項２と訂正する。
（４）訂正事項ｄ
　特許明細書第４頁下から第１行目〜同第５頁下から第１１行目（段落番号【００１０】、【００１１】および【００１２】）の「かくして本発明によれば、（１）ポリカーボネート樹脂１００重量部および（２）ＡＰＨＡ値が２００以下であり、分子量が５００〜２，０００の範囲であり、かつ下記一般式［１］【化２】
　
［式中Ｘは水素原子、ハロゲン原子、アルキル基、アリール基、アラルキル基、アルコキシ基、アリールオキシ基またはアラルキルオキシ基、Ｒ１およびＲ２は独立してアルキル基またはアラルキル基、Ｙはベンゾトリアゾリルフエノール基を二個連結するための二価の有機基］で示される紫外線吸収剤０．５〜３重量部より実質的になる樹脂組成物より形成された眼鏡レンズが提供される。
　以下本発明の眼鏡レンズについてさらに詳細に説明する。」を
「かくして本発明によれば、（１）ポリカーボネート樹脂１００重量部および（２）２，２’−メチレンビス［４−（１，１，３，３−テトラメチルブチル）−６−（２Ｈ−ベンゾトリアゾール−２−イル）フェノール］およびへキサン−１，６−ジイルビス［３−（３−べンゾトリアゾール−２−イル−５−ｔｅｒｔ−ブチル−４−ヒドロキシフエニル）プロピオネート］からなる群から選ばれた少なくとも１種の紫外線吸収剤０．５〜３重量部より実質的になる樹脂組成物より形成された眼鏡レンズが提供される。
　以下本発明の眼鏡レンズについてさらに詳細に説明する。」と訂正する。
（５）訂正事項ｅ
　明細書第７頁下から第３行（段落番号【００ｌ８】）の「前記一般式［１］で表わされる紫外線吸収剤」を
「本発明において使用する前記紫外線吸収剤」と訂正する。
（６）訂正事項ｆ
　明細書第８頁第２行〜同第１０頁下から第６行（段落番号【００１９】〜【００２７】）の記載を削除する。
（７）訂正事項ｇ
　明細書第１０頁下から第４行〜下から第２行（段落番号【００２８】）の「である（ここでＲ３は水素原子、ｍは２であり、ｎは３である）化合物である。
　一般式［１］で表される好ましい代表的化合物を示すと、下記式で表される化合物である。」を
　「本発明で使用される紫外線吸収剤は、下記構造式で表わされる化合物である。」と訂正する。
（８）訂正事項ｈ
　明細書第１１頁下から第５行（段落番号【００３１】）の「前記一般式［１］で表わされる紫外線吸収剤」を
「前記紫外線吸収剤」と訂正する。
２．訂正の目的の適否、訂正の範囲の適否及び特許請求の範囲の拡張・変更の存否
（１）訂正事項ａについて
　訂正事項ａは、ＡＰＨＡ値が２００以下、分子量５００〜２，０００かつ一般式（１）の化学式で示される紫外線吸収剤を、訂正前の請求項４記載の２つの特定の化合物の紫外線吸収剤に限定するものであり、該２つの化合物は訂正前の請求項４の他に、明細書の段落【００３０】に好ましい紫外線吸収剤化合物として記載され、また、実施例においてＵＶ−１及びＵＶ−２として記載されていたものである。
  したがって、この訂正は願書に添付した明細書に記載した事項の範囲において、特許請求の範囲の減縮を目的とする明細書の訂正に該当し、実質上特許請求の範囲を拡張又は変更するものでもない。
（２）訂正事項ｂ
　訂正事項ｂは、特許請求の範囲の請求項２〜４を削除するものであるから、特許請求の範囲の減縮を目的とした明細書の訂正に該当し、実質上特許請求の範囲を拡張又は変更するものではない。
（３）訂正事項ｃ
　訂正事項ｃは、訂正事項ｂにより請求項２〜４が削除されたことに伴い、請求項６の項番号を繰り上げるものであるから、明りょうでない記載の釈明を目的とした明細書の訂正であって、実質上特許請求の範囲を拡張又は変更するものではない。
（４）訂正事項ｄ
　訂正事項ｄは、特許請求の範囲が訂正事項ａにより訂正された結果、対応する発明の詳細な説明の記載を、訂正後の請求項１と整合するように訂正するものであるから、願書に添付した明細書に記載した事項の範囲において、明りょうでない記載の釈明を目的とする明細書の訂正であって、実質上特許請求の範囲を拡張又は変更するものではない。
（５）訂正事項ｅ
　訂正事項ｅは、特許請求の範囲が訂正事項ａにより訂正され一般式（１）の化合物が削除され２つの化合物に限られるものとなったことに伴い、特許請求の範囲の記載と発明の詳細な説明の記載とを整合させようとするものであり、願書に添付した明細書に記載した事項の範囲において、明りょうでない記載の釈明を目的とする明細書の訂正であって、実質上特許請求の範囲を拡張又は変更するものではない。
（６）訂正事項ｆ
　訂正事項ｆは、特許請求の範囲が訂正事項ａにより訂正され一般式（１）の化合物が削除された結果、対応する発明の詳細な説明の一般式（１）の化合物についての説明についての記載を削除するものであるから、特許請求の範囲と発明の詳細な説明の記載を整合させようとするものであり、願書に添付した明細書に記載した事項の範囲において、明りょうでない記載の釈明を目的とする明細書の訂正であって、実質上特許請求の範囲を拡張又は変更するものではない。
（７）訂正事項ｇ
　訂正事項ｇは、特許請求の範囲が訂正事項ａにより訂正され一般式（１）の化合物が削除され２つの化合物に限られるものとなった結果、該一般式（１）に含まれる説明の一部を削除すると共に、一般式（１）中の好適なものとされていた２つの化合物を本件発明で使用される紫外線吸収剤と訂正するものであるから、特許請求の範囲と発明の詳細な説明の記載を整合させようとするものであり、願書に添付した明細書に記載した事項の範囲において、明りょうでない記載の釈明を目的とする明細書の訂正であって、実質上特許請求の範囲を拡張又は変更するものではない。
（８）訂正事項ｈ
　訂正事項ｈは、特許請求の範囲が訂正事項ａにより訂正され一般式（１）の化合物が削除され２つの化合物に限られるものとなった結果、「前記一般式（１）で表される紫外線吸収剤」と言う記載は不適当となったことに伴い、それを「前記紫外線吸収剤」と改めるものであるから、特許請求の範囲と発明の詳細な説明の記載を整合させようとするものであり、願書に添付した明細書に記載した事項の範囲において、明りょうでない記載の釈明を目的とする明細書の訂正であって、実質上特許請求の範囲を拡張又は変更するものではない。
（９）まとめ
　以上のとおりであるから、上記訂正は、特許法第１２０条の４第２項及び同第３項において準用する特許法第１２６条第２項から第４項までの規定に適合するので、当該訂正を認める。
［３］　本件発明
　本件特許発明は、訂正後の特許明細書の記載からみて、その特許請求の範囲に記載された事項により特定される次のとおりのものである。
【請求項１】（１）ポリカーボネート樹脂１００重量部および（２）２，２’−メチレンビス［４−（１，１，３，３−テトラメチルブチル）−６−（２Ｈ−ベンゾトリアゾール−２−イル）フェノール］およびへキサン−１，６−ジイルビス［３−（３−ベンゾトリアゾール−２−イル−５−ｔｅｒｔ−ブチル−４−ヒドロキシフェニル）プロピオネート］からなる群から選ばれた少なくとも１種の紫外線吸収剤０．５〜３重量部より実質的になる樹脂組成物より形成された眼鏡レンズ。
【請求項２】該ポリカーボネート樹脂は、２，２−ビス（４−ヒドロキシフェニル）プロパンを主たる二価フェノール成分とするポリカーボネート樹脂である請求項１記載の眼鏡レンズ。
［４］  特許異議申立理由
　特許異議申立人　チバ　スペシャルティー　ケミカルズ　ホールディング　インコーポレーテッドは、甲第１〜６号証を提出して、訂正前の本件請求項１〜６に係る発明は甲第１〜６号証の刊行物に記載された発明に基づいて当業者が容易に発明することができたものであるから、特許法第２９条第２項の規定により特許を受けることができないものである旨主張している。
［５］　刊行物１〜６の記載
刊行物１：米国特許第４８１２４９８号明細書（特許異議申立人の提出した甲第２号証）
（１−１）
「アルキリデン−ビス−ベンゾトリアゾリルフェノールはより溶解性であり、また加えて、感光性ゼラチンまたは他の疎水性保護コロイド組成物中で使用されたとき、変色を起こさず、かつそれ自身で着色しない。」（第１欄第３７〜４０行）
（１−２）
「本発明に含まれる好ましいアルキリデンビス（ベンゾトリアゾリルフェノール）は、以下のものを包含する：
　２，２’−メチレンビス（４−メチル−６−ベンゾトリアゾリルフェノール）
　２，２’−メチレンビス（４−（１，１，３，３−テトラメチルブチル）−６−ベンゾトリアゾリルフェノール）
　２，２’−メチレンビス（４−クミル−６−ベンゾトリアゾリルフェノール）
　２，２’−オクチリデンビス（４−メチル−（５’−メチルベンゾトリアゾリル）フェノール）
　２，２’−オクチリデンビス（４−メチル−（５’−クロロベンゾトリアゾリル）フェノ−ル）」（第２欄第４３〜５３行）
（１−３）
「安定剤組成物の十分量が、熱および光に対して暴露されたときの物理特性における劣化、例えば、変色、溶融粘度の低下および脆化に対するポリカーボネートの耐性を改良するために使用される。」（第１６欄第１９〜２４行）
（１−４）「そのような操作において、加熱の間の溶融粘度の低下に対する顕著に改良された耐性、並びに老化および加熱での変色および脆化に対するより良好な耐性を有することが見出される。」（第１６欄第６４〜６７行）
刊行物２：米国特許第５００１１７７号明細書（特許異議申立人の提出した甲第３号証）
（２−１）
「本発明は、以下の一般式（１）
　
［式中、
　Ｒ１およびＲ２は、同一または異なって、Ｈ、ハロゲン原子、炭素原子数１ないし１０のアルキル基、炭素原子数５ないし１０のシクロアルキル基、炭素原子数７ないし１３のアラルキル基、炭素原子数６ないし１４のアリール基、ＯＲ５またはＣＯＯＲ５を表し、ここで
　Ｒ５は、Ｈまたは炭素原子数１ないし４のアルキル基を表し、
　Ｒ３およびＲ４は、同一または異なって、Ｈ、炭素原子数１ないし４のアルキル基、炭素原子数５または６のシクロアルキル基、ベンジル基または炭素原子数６ないし１４のアリール基を表し、
　ｍは、１、２または３を表し、そして
　ｎは、１、２、３または４を表す。］に対応するヒドロキシベンゾトリアゾールを含有することを特徴とする分岐した熱可塑性ポリカーボネートに関する。
　Ｒ１は好ましくは、Ｈ、ＣＩまたはＣＨ３を表し、そしてＲ２は好ましくは、Ｈ、炭素原子数１ないし１０のアルキル基、シクロヘキシル基、炭素原子数７ないし９のアラルキル基、フェニル基またはナフチル基を表す。
　Ｒ３およびＲ４は好ましくは、Ｈまたは炭素原子数１ないし４のアルキル基を表し、ｍは好ましくは１を表し、そしてｎはまた好ましくは１を表す。」（第１欄第６〜４６行）
（２−２）
「実施例
　直線状ポリカーボネート＝連鎖停止剤としてのフェノールで調節され、また１．２９の相対溶液粘度（２５℃で、ジクロロメタン中の０．５％溶液について決定）を有するビスフェノールＡをベースとするポリカーボネート
　分岐したポリカーボネート＝０．３ｍｏｌ％（ビスフェノールに基いて）の３，３−ビス（４−ヒドロキシ−３−メチルフェニル）−２−オキソ−２，３−ジヒドロインドールで分岐され、また連鎖停止剤としてのフェノールで調節され、また１．３２の相対溶液粘度（２５℃で、ジクロロメタン中の０．５％溶液について決定）を有するビスフェノールＡをベースとするポリカーボネート紫外線吸収剤０．３重量％をポリカーボネート中に２９０℃および８０回転／分で二軸押出器中で混入し、そして押出物を粉砕した。長さ２５ｃｍ、幅５ｃｍおよび厚さｌｍｍのシートをこの化合物から射出成形機（”Ｉｄｒａ”）で製造した。
　このシートを、アトラスＵＳＡのウェザー−オー−メーター中で、６．５Ｗ−キセノンバーナーを使用し、１０２分の光への暴露と、光への暴露下での１８分の脱イオン水の噴霧とのサイクルで耐候試験した。最大黒色シート温度は６０±５℃であった。１０００時間の処理後、シートを比較し、そしてＤＩＮ５３４４３を基礎として多層シートについて開発された改良したボール落下試験を行って、模擬実用条件下での強度を決定した。
…
ＤＩＮ６１６７に従って決定した黄色値を黄色度（ＹＩ）として与える。
結果を以下の表に要約する。
…
　結果は以下の通りである：
１．直線状ポリカーボネートへの損傷は、紫外線吸収剤Ｉの存在で、紫外線吸収剤ＩＩの存在より実質的に異ならない。これは特に長期耐候試験について得られた値（２０００時間および３０００時間の値）に適用される。
２．全く異なるのは、分岐鎖ポリカーボネートについて得られた耐候試験結果である。紫外線吸収剤Ｉ（慣用のもの）が使用されるとき、損傷は耐候試験と共に進行し、脆い破壊が２０００および３０００時間の耐候試験後に半数の試料において記録されたのに対し、一方、吸収剤ＩＩ（本発明に従う）は、ポリカーボネートについてより良好な保護を与え、試料は全て観察試験において”強靱”であることが見出された。」（第５欄第５行〜第６欄第５６行）
刊行物３：ＣＩＢＡ−ＧＥＩＧＹ社のＴＩＮＵＶＩＮ　８４０に関する技術資料（特許異議申立人の提出した甲第４号証の一部、第３葉及び第４葉、なお、甲第４号証の他の部分については、〔６〕〈１〉３．参照）
（３−１）
「一次製品情報・チヌビン８４０」（第３葉、冒頭）
（３−２）
「チヌビン８４０は、非常に低い揮発性並びに様々なポリマーおよび樹脂組成物との良好な相溶性を有する二量体２−ヒドロキシベンゾトリアゾール紫外線吸収剤である。
　用途は、アクリル樹脂、ポリアルキレンテレフタレート、ポリカーボネート、ポリアセタール樹脂、変性ポリフェニレンエーテル化合物、ポリアミド、ポリオレフィン、スリレニクス、エラストマー、添加剤および高性能プラスチックを包含する。」（第３葉第１〜５行）
（３−３）
「化学構造
…………………
ＣＡＳ命名
　ベンゼンプロピオン酸、３−（２Ｈ−ベンゾトリアゾール−２−イル）−５−（１，１−ジメチルエチル）−４−ヒドロキシ−１，６−へキサンジイルエステル」（第３葉下より６〜３行）
（３−４）「日付：１９８９年９月」（第３葉、最終行）
（３−５）「物理的性質
…
取り扱いと安全性…
…
応用…」（第４葉１〜２０行）
（３−６）
「印刷スイス」（第４葉、最終行）
刊行物４：欧州特許出願公開第４３１８６８号明細書（特許異議申立人の提出した甲第５号証）
（４−１）
「本発明は、紫外線吸収剤、該吸収剤を含有するポリマー組成物、および該紫外線吸収剤含有ポリマー組成物から製造された物品に関する。より特に、本発明は、新規紫外線吸収剤、その中に紫外線吸収剤の紫外線吸収量を混入したアクリルポリマー、前記アクリルポリマーから形成された眼内レンズおよびコンタクトレンズ、および紫外線吸収剤の紫外線吸収量を含有するポリカーボネート材料から形成された眼鏡レンズに関する。
　本発明に従うと、次式（Ｉ）
　
［式中、Ｒは、水素原子または−ＣＯＯＲ１＝ＣＨ２を表し、ここでＲ１は水素原子またはメチル基を表す。］で表される化合物が提供される。」（第２頁第２〜１９行）
（４−２）
「本発明のさらなる態様に従うと、眼鏡レンズは、式（１）で表される化合物の紫外線吸収量をその中に混入された眼鏡レンズに適したポリカーボネート材料から作成されたレンズで製造される。適切には、該レンズ材料は、ポリカーボネート材料１部当り、式（Ｉ）で表される紫外線吸収剤約１０ｐｐｍないし約５００ｐｐｍを有する。約１００ｐｐｍないし約２５０ｐｐｍが好ましい量である。」（第３頁第５８行〜第４頁第４行）
刊行物５：欧州特許出願公開第２８３１６６号明細書（特許異議申立人の提出した甲第６号証）
（５−１）
「本発明は、新規２−（２’−ヒドロキシフェニル）−５（６）−（アクリルオキシアルコキシ）ベンゾトリアゾール、それから製造された紫外線吸収ポリマー、並びに該ポリマーから作成された眼鏡装置、特に眼内レンズおよびコンタクトレンズに関する。」（第３頁第１〜３行）
（５−２）
「上記で定義されたベンゾトリアゾールは、メチルメタクリレートのようなビニルモノマーと共重合可能であり、紫外線による崩壊に対して安定化されたポリマーを与え、そして該ポリマーは、光学的に透明であるとき、眼内レンズ、コンタクトレンズおよび眼鏡レンズの製造に特に有用である。」（第５頁第２〜４行）
（５−３）
「１２．光学的に透明なポリマー物質と請求項１〜５のベンゾトリアゾール化合物０．０１〜２０重量％を含む紫外線吸収組成物。
１３．前記ポリマー材料は、ビニルハライド、ポリアクリレート、ポリスチレン、ポリビニリデンハライド、ポリカーボネート、またはアクリロニトリル−ブタジエン−スチレンターポリマーである、請求項１２記載の組成物。
１４．前記ベンゾトリアゾール化合物は請求項５記載のホモポリマーである、
請求項１２または１３に記載の組成物。
１５．請求項６ないし１４のうちのいずれか一項に記載の光学的に透明なポ
リマー組成物からなる光学レンズ。
１６．コンタクトレンズ、眼内レンズ、または眼鏡レンズである、請求項１
５記載のレンズ。
１７．前記光学的に透明なポリマー組成物のハイドロゲルからなる、請求項１５記載のコンタクトレンズまたは眼内レンズ。」（第１０頁第４４〜５４行）
刊行物６：米国特許第４９４８６６６号明細書（特許異議申立人の提出した甲第１号証）
（６−１）
「ポリカーボネート樹脂は、その透明性、機械的強度および寸法安定性により特徴付けられる。これらの特性は、ポリカーボネートを化粧板に使用するシートの作成のための理想的な選択とする。自動販売機の前面パネルとしてポリカーボネートを使用することについての一つの欠点は、染色する食品と接触することにより染色されることである。」（第１欄第９〜１５行）
（６−２）
「ポリカーボネートシートは、少なくともその表面の一つに、直鎖状ポリカーボネート樹脂と特定のビス−べンゾトリアゾールとを含む接着層をコーティングすることにより、改良された染色特性が付与される。」（第１欄第５３〜５６行）
（６−３）
「本発明のベンゾトリアゾールは、式（３）
　
［式中、
架橋は、ＯＨが架橋基に対してオルト位にある場合に好ましくは
　　　　　｜
　　Ｒ３−Ｃ−Ｒ４　　
　　　　　｜
を表し、または、ＯＨ基が架橋基に対してパラ位にある場合に好ましくは、
　
（式中、ｐは０〜３の整数を表し、ｑは１ないし１０の整数を表し、そしてＹは
　−ＣＨ２ＣＨ２　−、………または −（ＣＨ２）６−
を表す。］に従う。上記式において、Ｒ１およびＲ２は、互いに独立して、水素原子もしくはハロゲン原子、炭素原子数１ないし１２のアルコキシ基、炭素原子数７ないし１８のアリールアルコキシ基または炭素原子数１ないし１０のアルキル基、シクロアルキル基、アラルキル基もしくはアリール基を表し、Ｒ３およびＲ４は、互いに独立して、水素原子、炭素原子数１ないし１０のアルキル基、シクロアルキル基、アリールアルキル基またはアリール基を表し、ｎは０〜４の整数を表し、そしてｍは１〜３の整数を表す。
架橋が
　　　　　｜
　　Ｒ３−Ｃ−Ｒ４　　
　　　　　｜
を表すより好ましい態様において、Ｒ３およびＲ４は水素原子を表し、ｎは０を表し、ｍは１を表し、そしてＲ２は第三オクチル基を表す表す。他の好ましい態様は、架橋が
−（ＣＨ２）２−ＣＯ−Ｏ−（ＣＨ２）６−ＣＯ−（ＣＨ２）２−
を表し、ＯＨ基のパラ位にあり、そしてＲ２はヒドロキシ基のパラ位にある第三オクチル基を表すビス−ベンゾトリアゾールにより表される。」（第４欄２〜６４行）
（６−４）
「全ての場合において、シートは、約１．３１の相対粘度を有するビスフェノールＡをベースとする直線状ポリカーボネートから製造され、また、おおよそ８０μｍの厚さの接着層は、約１．３３の相対粘度を有するビスフェノールＡをベースとする直線状ポリカーボネート樹脂と、式（４）で表されるベンゾトリアゾール、または
　
に従う好ましいビス−ベンゾトリアゾールのいずれか１０％からなる。」（第６欄第３〜２５行）
［６］　対比及び進歩性の判断
〈１〉本件請求項１に係る発明（以下、本件発明１という。）
　本件発明１はポリカーボネートと紫外線吸収剤を含有する組成物より形成される眼鏡レンズに係るものであり、上記訂正の結果、紫外線吸収剤（１）は２つの化合物、即ち、２，２’−メチレンビス［４−（１，１，３，３−テトラメチルブチル）−６−（２Ｈ−ベンゾトリアゾール−２−イル）フェノール］（以下、ＵＶ−１という）およびへキサン−１，６−ジイルビス［３−（３−ベンゾトリアゾール−２−イル−５−ｔｅｒｔ−ブチル−４−ヒドロキシフェニル）プロピオネート］（以下、ＵＶ−２という）に限定された。
１．先ず、本件発明１と刊行物１に記載された発明を対比する。
　刊行物１には、ポリカーボネートの熱及び光に対する劣化、変色、溶融粘度低下、脆化の耐性を改良するためにヒドロキシベンゾトリアゾール系の安定剤を配合、添加することが記載され（１−３）、該ベンゾトリアゾール系の安定剤として２，２’−メチレンビス（４−（１，１，３，３−テトラメチルブチル）−６−ベンゾトリアゾリルフェノール）〔本件発明１のＵＶ−１〕も記載されているが（１−２）、紫外領域及び可視領域の光をどの程度の割合で吸収するかについては何のデータも記載されていないし、該配合物を眼鏡レンズに使用することは記載も示唆もされていない。
２．本件発明１と刊行物２に記載された発明を対比する。
　刊行物２には、ポリカーボネートの耐候性を改良するために一般式（Ｉ）で示されるヒドロキシベンゾトリアゾール系の安定剤を配合、添加することが記載され（２−１、２−３）、該一般式（Ｉ）で示されるベンゾトリアゾール系の安定剤としては本件発明１のＵＶ−１を概念的には含むものが記載されているが、具体的にＵＶ−１そのものが記載されているわけではなく（ＵＶ−２も記載されていない。）、また、それが紫外領域及び可視領域の光をどの程度の割合で吸収するのかについては何のデータも記載されておらず、該配合物を眼鏡レンズに使用することは記載も示唆もされていない。
３．本件発明１と刊行物３に記載された発明を対比する。
　特許異議申立人の提出した甲第４号証は刊行物と考えられる「チヌビン８４０についての一次製品情報のパンフレット」（甲第４号証の第３葉及び第４葉、刊行物３）を含むものであるので、先ず甲第４号証全体について検討する。
　甲第４号証は以下の全部で８葉から成っている。
・第１葉：１９９３年２月９日付けのＵ．Ｈａｒｉｎｇからｃｉｂａ　Ｂａｓｅｌ　ＡＤ５．５への英文ＴＥＬＥＦＡＸ
・第２葉：平成２年１２月５日付けの日本チバガイギー株式会社の渡辺亨から帝人化成株式会社の堀元宛の「ＦＡＸ送付ご案内」と題する文書
・第３〜４葉：チヌビン８４０についての一次製品情報のパンフレット
・第５葉：ＴＩＮＵＶＩＮ８４０のＵＶｓｐｅｃｔｒｕｍと思われる生データ
・第６葉：ＴＩＮＵＶＩＮ８４０の（ＰＣ射出板）の黄色度と時間のグラフ
・第７葉：ＴＩＮＵＶＩＮ８４０の（ＰＣ射出板）の黄色度と時間のグラフ
・第８葉：ＴＩＮＵＶＩＮ８４０の重量減（％）と温度のグラフ
  甲第４号証についての審尋に対して特許異議申立人が提出した平成１６年９月２２日付けの回答書によれば、「甲第４号証の第２葉である「ＦＡＸ送付ご案内、平成２年１２月５日（帝人化成株式会社宛）」は、平成２年１２月５日に日本チバガイギ−株式会社から帝人化成株式会社へと送付されたファックスの送り状である。帝人化成株式会社は日本チバガイギー株式会社の顧客であり、そしてポリカーボネート分野の新製品に興味を示すと思われたので、Ｔｉｎｕｖｉｎ８４０をポリカーボネート市場に紹介する目的でこれらの書類を送付したのである。
　次いで、甲第４号証の第１葉である「ＴＥＬＥＦＡＸ（Ｃｉｂａ　ＢａｓｅＩ　ＡＤ５．５宛）」は、日本チバガイギー株式会社が平成２年１２月５日に帝人化成株式会社に送付した書類の写しを、日本チバガイギー株式会社が平成５年９月９日にスイス国のチバガイギー本社（Ｃｉｂａ　Ｇｅｉｇｙ　ＡＧ）に送付したファックスの送り状である。」とのことである。
　しかし、平成２年１２月５日と平成５年９月９日との間にはかなりの日時が経過しており、何故に直後でなく後になって第１葉をチバガイギー本社に送ったのか不明であり、両者の文書の関連性や一体性が必ずしも明確でない。
　また、特許異議申立人は甲第４号証の第５〜８葉も第３〜４葉と一連の文書として守秘義務を課さず顧客に配布したと主張するが、第３〜４葉、第５葉、第６〜８葉は、文書のスタイル（体裁）が異なるばかりか、これ等の各葉が一連のものであることを示す頁などの記載もなく、また、第１葉の８頁という記載が直ちに甲第４号証の第１〜８葉であると結論づけることもできないから、甲第４号証だけからは、第２葉の「書類名：ＴＩＮＵＶＩＮ　８４０　資料」が第５〜８葉をも含むものと認めることはできないし、第３〜４葉と第５〜８葉が一連のものであるとも認めがたい。
　さらに、帝人化成宛の第２葉の記載をもって直ちに不特定多数に第５〜８葉を含む「ＴＩＮＵＶＩＮ　８４０　資料」が頒布されたと認めることもできない。
  ただ、第３〜４葉については印刷場所や日時も記載されパンフレットのような形態をとっており、不特定多数に頒布することを意図しているものと考えられるので、甲第４号証の内第３〜４葉についてはいわゆる刊行物として扱うことにする。
  刊行物３（甲第４号証の第３〜４葉）には、チヌビン８４０が樹脂組成物の紫外線吸収剤となること、用途としてはポリカーボネートがあること（３−１）、その化学構造およびＣＡＳ命名、即ち、ベンゼンプロピオン酸、３−（２Ｈ−ベンゾトリアゾール−２−イル）−５−（１，１−ジメチルエチル）−４−ヒドロキシ−１，６−へキサンジイルエステル（これは本件発明１のＵＶ−２である。）が記載されているが（３−３）、紫外領域及び可視領域の光をどの程度の割合で吸収するのかについては何のデータも記載されていないし、該配合物を眼鏡レンズに使用することは記載も示唆もされていない。
４．本件発明１と刊行物４に記載された発明を対比する。
　刊行物４には、紫外線吸収剤を含有するポリカーボネート材料から形成された眼鏡レンズについて記載されているが（５−１）、そこで一般式（Ｉ）で示される紫外線吸収剤はベンゾトリアゾール系の化合物ではあるが、本件発明１のＵＶ−１やＵＶ−２とは別異の化合物であり、化合物が異なれば紫外〜可視領域の光吸収特性も変化すると考えられるから、刊行物４のベンゾトリアゾール系の化合物に代えて本件発明１のＵＶ−１やＵＶ−２を使用することが示唆されるものでもない。
５．本件発明１と刊行物５に記載された発明を対比する。
　刊行物５には、「新規２−（２’一ヒドロキシフェニル）−５（６）−（アクリルオキシアルコキシ）ベンゾトリアゾール、それから製造された紫外線吸収ポリマー、並びに該ポリマーから作成された眼鏡装置」が記載され（５−１）、該ポリマーとしてポリカーボネートも記載されている（５−３）が、この新規２−（２’一ヒドロキシフェニル）−５（６）−（アクリルオキシアルコキシ）ベンゾトリアゾールはベンゾトリアゾール系の化合物ではあるが、本件発明１のＵＶ−１やＵＶ−２とは別異の化合物であり、化合物が異なれば紫外〜可視領域の光吸収特性も変化すると考えられるから、刊行物５の該ベンゾトリアゾール化合物に代えて本件発明１のＵＶ−１やＵＶ−２を使用することが示唆されるものでもない。
６．本件発明１と刊行物６に記載された発明を対比する。
　刊行物６には、ポリカーボネート樹脂と特定のビス−ベンゾトリアゾールとを含む配合物のコーティングが改良された染色特性（染色する食品と接触することによる）を有することが記載され（６−１、６−２）、該ビス−ベンゾトリアゾールとして式（４）で示される化合物が記載され（６−４）、該化合物は本件発明１のＵＶ−１と同じものであるが、それが紫外領域及び可視領域の光をどの程度の割合で吸収するのかと言うことについては何のデータも記載されていないし、該配合物を眼鏡レンズに使用することは記載も示唆もされていない〔なお、刊行物６の「自動販売機の前面のパネルに使用する」旨の記載（６−１）からはそのような吸光特性や用途は示唆されない。〕。
７．これ等刊行物１〜６の記載を併せ見て本件発明１が当業者にとって容易と言えるか検討する。
　まず、刊行物１〜６の記載事項を総括する。
　刊行物１、３、６には本件発明１のＵＶ−１またはＵＶ−２の紫外線吸収剤をポリカーボネートに添加した組成物については記載されているが、それが紫外領域及び可視領域の光をどの程度の割合で吸収するのかと言うことについては何のデータも記載されていないし、該配合物を眼鏡レンズに使用することは記載も示唆もされていない。
  刊行物４及び５には特定のベンゾトリアゾール系の紫外線吸収剤をポリカーボネートに配合したものが眼鏡レンズとして使用できることが記載されているが、ここで使用されている特定のベンゾトリアゾール系の紫外線吸収剤は本件発明１のＵＶ−１またはＵＶ−２の紫外線吸収剤とは別異の化合物であり、化合物が異なれば紫外〜可視領域の光吸収特性も変化すると考えられるから、刊行物４、５のベンゾトリアゾール系化合物に代えて本件発明１のＵＶ−１やＵＶ−２を使用することが示唆されるものでもない。
　刊行物２には一般式（Ｉ）で示されるヒドロキシベンゾトリアゾールをポリカーボネートに添加配合することは記載されているが、該化合物としてＵＶ−１やＵＶ−２の紫外線吸収剤は具体的には記載されていないし、また、紫外領域及び可視領域の光をどの程度の割合で吸収するのかと言うことについては何のデータも記載されていないし、該配合物を眼鏡レンズに使用することは記載も示唆もされていない。
  そして、本件発明１は、本件明細書の実施例を見ると、眼鏡レンズであることの必要条件である可視領域における光の透過率は高いが（視感透過率９０％）、可視領域より僅かに紫外領域に入った３８０ｎｍ付近では光の透過率が大幅に低下している（３８０ｎｍでの透過率０．００１％）のであり、しかも、眼鏡レンズとして必要な黄色度やレンズの色相は良好な水準を維持しているという効果を奏するものであることが認められる。
  してみれば、刊行物１、３、６には眼鏡レンズにしたときの利点、例えば可視領域や紫外領域のおける光の吸収率について示唆するところがないから、これらの刊行物と眼鏡レンズについての記載のある刊行物４，５とを併せ見ても、刊行物４、５の眼鏡レンズのポリカーボネートに添加するベンゾトリアゾール系紫外線吸収剤として、刊行物１、３、６に記載されたＵＶ−１またはＵＶ−２を代替使用することが容易に思いつくとは考え難いし、また、それにより、上記本件発明の効果が予期し得るものではない。また、刊行物２は、刊行物１、３〜６以上に本件発明への示唆を与えるものではない。
  よって、本件発明１は、刊行物１〜６に記載された発明に基づいて当業者が容易に発明をすることができたものとは言えない。
〈２〉本件請求項２に係る発明（以下、「本件発明２」という。）
  本件発明２は本件発明１に対して、（１）のポリカーボネート樹脂を２，２−ビス（４−ヒドロキシフェニル）プロパンを主たる二価フェノール成分とするものに限定したものであるから、本件発明１と同様の理由により、本件発明２は、刊行物１〜６に基づいて当業者が容易に発明することができたものとは言えない。
［７］むすび
　以上のとおりであるから、特許異議の申立の理由及び証拠によっては本件発明１及び２について特許を取り消すことはできない。
　また、他に本件発明１及び２について特許を取り消すべき理由を発見しない。
　よって、結論のとおり決定する。
【異議決定日】
平成１６年１２月２２日（２００４．１２．２２）
【訂正の要旨】
審決（決定）の【理由】欄参照。
（５４）【発明の名称】
眼鏡レンズ
（５７）【特許請求の範囲】
　【請求項１】　（１）ポリカーボネート樹脂１００重量部および（２）２，２’−メチレンビス［４−（１，１，３，３−テトラメチルブチル）−６−（２Ｈ−ベンゾトリアゾール−２−イル）フェノール］およびヘキサン−１，６−ジイルビス［３−（３−ベンゾトリアゾール−２−イル−５−ｔｅｒｔ−ブチル−４−ヒドロキシフェニル）プロピオネート］からなる群から選ばれた少なくとも１種の紫外線吸収剤０．５〜３重量部より実質的になる樹脂組成物より形成された眼鏡レンズ。
　【請求項２】　該ポリカーボネート樹脂は、２，２−ビス（４−ヒドロキシフェニル）プロパンを主たる二価フェノール成分とするポリカーボネート樹脂である請求項１記載の眼鏡レンズ。
【発明の詳細な説明】
　【０００１】
　【発明の属する技術分野】
　本発明は、耐衝撃性および透明性に優れ、かつ紫外線吸収能、殊に特定波長の紫外線吸収能が高い眼鏡レンズに関する。さらに詳しくは、ポリカーボネート樹脂を樹脂成分とし、黄色化がほとんどなく、かつ成形加工性に優れた眼鏡レンズに関する。
　【０００２】
　【従来の技術】
　ポリカーボネート樹脂は高屈折率で透明性や耐衝撃性に優れた特性を有し、最近はレンズの素材、なかでも眼鏡レンズの素材として注目を集めている。ポリカーボネート樹脂製の眼鏡レンズは、従来のガラスレンズや注型重合によるプラスチックレンズ（以下注型レンズという）より薄くて、軽くて、衝撃強度が著しく高く、したがって安全で、かつ機能性が高いため、眼鏡レンズとして視力補正用レンズ、サングラスおよび保護眼鏡等に用いられるようになってきた。
　【０００３】
　最近では、眼鏡レンズに紫外線吸収能を付与し、有害な紫外線から目を保護しようとする要望が強くなり、例えば注型レンズやガラスレンズでは、レンズ表面に紫外線吸収能を有するコート層を付与して、これらの要望に応えている。しかしながら、かかるコート方法では高価になり、かつレンズ自身が微黄色化するという欠点があった。また注型レンズでは重合させる際に、紫外線吸収剤を添加することも行われている。しかしながら、かかる方法では重合性の阻害や、レンズ自身が著しく黄色化するという欠点があった。
　【０００４】
　これに対しポリカーボネート樹脂製眼鏡レンズでは、ポリカーボネート樹脂自身が紫外線吸収能を有しており、また熱可塑性であるため溶融成形する際に紫外線吸収剤を配合すれば、容易に任意の紫外線吸収剤を含有させることができるので、長波長側の紫外線吸収剤を配合することができる。しかしながら、従来のポリカーボネート樹脂では、３７５ｎｍ迄の紫外線を吸収するのが限度であり、これ以上の長波長を吸収しようとすると、紫外線吸収剤の含有量を通常の２〜１０倍量添加しなければならない。一般に紫外線吸収剤は昇華性であるため、紫外線吸収剤を多量添加すると、ポリカーボネート樹脂の射出成形時に、紫外線吸収剤が昇華して鏡面金型を汚染し、得られるレンズの外観を著しく阻害するようになる。
　【０００５】
　特公平６−３５１４１号公報および特公平６−４１１６２号公報には、ポリカーボネート樹脂中に昇華し難いオリゴマー型紫外線吸収剤を０．１〜２０重量部添加し、多層積層シートまたはフィルムの押出成形時に、その表面層を形成させる方法が例示されている。しかしながら、その目的はシートの耐候性付与であり、光学的目的ではない。また、紫外線吸収剤の種類によっては更に長波長の紫外線を吸収する能力を有するものもあるが、これらの長波長吸収用紫外線吸収剤を添加するとポリカーボネート樹脂は著しく黄色化するため、多量のブルーイング剤を添加して黄色味を消す必要がある。しかしながら、かかる方法では多量のブルーイング剤のためにレンズ用途では透明性が阻害され、視感透過率が低下して著しくくすんだレンズしか提供できなかった。更に、特開平７−９２３０１号公報には、紫外線吸収剤および赤外線吸収剤を添加して、紫外線および近赤外線の透過を阻止するプラスチックレンズが提案されている。しかしながら、この方法で得られるレンズは透明性が不充分である。従ってポリカーボネート樹脂製眼鏡レンズとしては、３８０ｎｍ以下の紫外線を完全に吸収することと、高い透明性とは、相矛盾する特性と考えられていた。
　【０００６】
　一方特開昭６２−１４６９５１号公報には、ポリカーボネート樹脂１００重量部に対して特定の構造式で表されるアルキリデンビス（ベンゾトリアゾリルフェノール）化合物を０．００１〜５重量部含有させて、耐光性の改善されたポリカーボネート樹脂組成物が記載されている。この公報には、前記特定の５種の化合物をそれぞれポリカーボネート樹脂に対して、０．３０重量％添加した試験片を作成し、高圧水銀灯により紫外線を照射し、その試験片の黄色度を測定し、その変化（△ＹＩ）を測定した結果が示されている。その結果は、前記特定の化合物の添加により黄色度変化が低下したことを示しているに過ぎない。
　【０００７】
　さらに特開平４−２９２６６１号公報には、ポリカーボネート樹脂を含む透明性熱可塑性樹脂１００重量部に、波長２８０〜３６０ｎｍに吸収極大を有し、波長４００ｎｍに吸収のない紫外線吸収剤を０．０１〜０．１５重量部配合した樹脂組成物が記載されている。この樹脂組成物は、銀塩フィルムは波長４００ｎｍに感度ピークが存在するために、４００ｎｍの波長の光線透過率が８０％以上を有するカメラ用レンズとして開発されたものである。
　【０００８】
　【発明が解決しようとする課題】
　本発明の第１の目的は、耐衝撃性や透明性に優れ、かつ特定波長の紫外線をほぼ完全にカットし得るポリカーボネート樹脂製眼鏡レンズを提供することにある。
　本発明の第２の目的は、紫外線により黄変がほとんど起こらず、しかも成形加工において金型鏡面に紫外線吸収剤の昇華による汚染が発生しない組成物による眼鏡レンズを提供することにある。
　本発明の第３の目的は、４００ｎｍの波長の紫外線を効果的に吸収でき、かつ視感透過率が高い眼鏡レンズを提供することにある。
　【０００９】
　本発明者は、前記目的を達成するため、ポリカーボネート樹脂に用いる紫外線吸収剤について鋭意研究した結果、ベンゾトリアゾリルフェノール基を分子中に２個有する特定構造の紫外線吸収剤を用いれば、成形性を阻害することなく、かつレンズの透明性を損なうことなく、４００ｎｍの波長の紫外線を効果的に吸収吸収剤について鋭意研究した結果、ベンゾトリアゾリルフェノール基を分子中に２個有する特定構造の紫外線吸収剤を用いれば、成形性を阻害することなく、かつレンズの透明性を損なうことなく、４００ｎｍの波長の紫外線を効果的に吸収することができることを見出し、本発明に到達した。
　【００１０】
　【課題を解決するための手段】
　かくして本発明によれば、（１）ポリカーボネート樹脂１００重量部および（２）２，２’−メチレンビス［４−（１，１，３，３−テトラメチルブチル）−６−（２Ｈ−ベンゾトリアゾール−２−イル）フェノール］およびヘキサン−１，６−ジイルビス［３−（３−ベンゾトリアゾール−２−イル−５−ｔｅｒｔ−ブチル−４−ヒドロキシフェニル）プロピオネート］からなる群から選ばれた少なくとも１種の紫外線吸収剤０．５〜３重量部より実質的になる樹脂組成物より形成された眼鏡レンズが提供される。
　以下本発明の眼鏡レンズについてさらに詳細に説明する。
　【００１１】
　【００１２】
　【００１３】
　本発明で用いるポリカーボネート樹脂は、二価フェノールとカーボネート前駆体を反応させて得られる芳香族ポリカーボネート樹脂である。ここで用いる二価フェノールの具体例としては、例えば２，２−ビス（４−ヒドロキシフェニル）プロパン（通称ビスフェノールＡ）、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、２，２−ビス（４−ヒドロキシフェニル）フェニルメタン、２，２−ビス（４−ヒドロキシ−３−メチルフェニル）プロパン、１，１−ビス（４−ヒドロキシ−３−ｔｅｒｔ−ブチルフェニル）プロパン、２，２−ビス（４−ヒドロキシ−３−ブロモフェニル）プロパン、２，２−ビス（４−ヒドロキシ−３，５−ジブロモフェニル）プロパン、２，２−ビス（４−ヒドロキシ−３，５−ジクロロフェニル）プロパン等のビス（ヒドロキシアリール）アルカン類、１，１−ビス（ヒドロキシフェニル）シクロペンタン、１，１−ビス（ヒドロキシフェニル）シクロヘキサン等のビス（ヒドロキシフェニル）シクロアルカン類、４，４’−ジヒドロキシジフェニルエーテル、４，４’−ジヒドロキシ−３，３’−ジメチルジフェニルエーテル等のジヒドロキシアリールエーテル類、４，４’−ジヒドロキシジフェニルスルフィド、４，４’−ジヒドロキシ−３，３’−ジメチルジフェニルスルフィド等のジヒドロキシジアリールスルフィド類、４，４’−ジヒドロキシジフェニルスルホキシド、４，４’−ジヒドロキシ−３，３’−ジメチルジフェニルスルホキシド等のジヒドロキシジアリールスルホキシド類、４，４’−ジヒドロキシジフェニルスルホン、４，４’−ジヒドロキシ−３，３’−ジメチルジフェニルスルホン等のジヒドロキシジアリールスルホン類等があげられる。これら二価フェノールは単独で用いても、二種以上併用してもよい。
　【００１４】
　前記二価フェノールのうち、２，２−ビス（４−ヒドロキシフェニル）プロパン（ビスフェノールＡ）を主たる二価フェノール成分とするのが好ましく、特に全二価フェノール成分中、７０モル％以上、特に８０モル％以上がビスフェノールＡであるものが好ましい。最も好ましいのは、二価フェノール成分が実質的にビスフェノールＡである芳香族ポリカーボネート樹脂である。
　【００１５】
　ポリカーボネート樹脂を製造する基本的な手段を簡単に説明する。カーボネート前駆体としてホスゲンを用いる溶液法では、通常酸結合剤および有機溶媒の存在下に二価フェノール成分とホスゲンとの反応を行う。酸結合剤としては例えば水酸化ナトリウムや水酸化カリウム等のアルカリ金属の水酸化物またはピリジン等のアミン化合物が用いられる。有機溶媒としては例えば塩化メチレン、クロロベンゼン等のハロゲン化炭化水素が用いられる。また反応促進のために例えば第三級アミンや第四級アンモニウム塩等の触媒を用いることができ、分子量調節剤として例えばフェノールやｐ−ｔｅｒｔ−ブチルフェノールのようなアルキル置換フェノール等の末端停止剤を用いることが望ましい。反応温度は通常０〜４０℃、反応時間は数分〜５時間、反応中のｐＨは１０以上に保つのが好ましい。
　【００１６】
　カーボネート前駆体として炭酸ジエステルを用いるエステル交換法（溶融法）は、不活性ガスの存在下に所定割合の二価フェノール成分と炭酸ジエステルとを加熱しながら攪拌し、生成するアルコールまたはフェノール類を留出させる方法である。反応温度は生成するアルコールまたはフェノール類の沸点等により異なるが、通常１２０〜３００℃の範囲である。反応はその初期から減圧にして生成するアルコールまたはフェノール類を留出させながら反応させる。また反応を促進するために通常のエステル交換反応触媒を用いることができる。このエステル交換反応に用いる炭酸ジエステルとしては例えばジフェニルカーボネート、ジナフチルカーボネート、ジメチルカーボネート、ジエチルカーボネート、ジブチルカーボネート等があげられ、特にジフェニルカーボネートが好ましい。
　【００１７】
　本発明で用いるポリカーボネート樹脂の分子量は、粘度平均分子量で表して１７，０００〜３０，０００が好ましく、２０，０００〜２６，０００が特に好ましい。眼鏡レンズは精密成形であり、金型の鏡面を正確に転写して規定の曲率、度数を付与することが重要であり、溶融流動性のよい低粘度の樹脂が望ましいが、あまりに低粘度過ぎるとポリカーボネート樹脂の特徴である衝撃強度が保持できない。なお、ここで言う粘度平均分子量（Ｍ）は、オストワルド粘度計を用いて、塩化メチレンを溶媒として２０℃で測定した溶液の極限粘度［η］を求め、Ｓｃｈｎｅｌｌの粘度式
　　［η］＝１．２３×１０−４Ｍ０．８３
から求められる。
　【００１８】
　前記本発明の眼鏡レンズは、１．５ｍｍ厚における４００ｎｍの分光透過率は１０％以下、好適には５％以下であり、３８０ｎｍの分光透過率は０．００５％以下であることが好ましい。また、１．５ｍｍ厚における視感透過率は８７％以上、好ましくは８８％以上であって、極めて透明性が高い。さらに５．０ｍｍ厚における黄色度（ＹＩ）が、０．７〜１．８、好ましくは１．２〜１．６の範囲を有している。本発明において使用する前記紫外線吸収剤は、他の長波長吸収型の紫外線吸収剤に比較して、素材自体の黄色度が少なく、ブルーイング剤の添加を低減することができるという利点を有している。
　【００１９】
　【００２０】
　【００２１】
　【００２２】
　【００２３】
　【００２４】
　【００２５】
　【００２６】
　【００２７】
　【００２８】
本発明で使用される紫外線吸収剤は下記構造式で表わされる化合物である。
　【００２９】
　【化１】
　【００３０】
　上記式で示される２，２’−メチレンビス［４−（１，１，３，３−テトラメチルブチル）−６−（２Ｈ−ベンゾトリアゾール−２−イル）フェノール］の市販品としては、旭電化工業（株）製“ＬＡ−３１”等が挙げられ、ヘキサン−１，６−ジイルビス［３−（３−ベンゾトリアゾール−２−イル−５−ｔｅｒｔ−ブチル−４−ヒドロキシフェニル）プロピオネート］の市販品としては、チバガイギー（株）製“チヌビン８４０”等が挙げられ、これらは容易に入手することができ、好ましく使用される。
　【００３１】
　前記紫外線吸収剤は、ポリカーボネート樹脂１００重量部に、０．５〜３重量部配合される。配合量が０．５重量部未満では４００ｎｍの透過率が１０％以上になり、３重量部を越える量を配合しても４００ｎｍの透過率は１％以下で収束し、これ以上増量してももはや効果の増大は望み難い。特に０．５〜２重量部の範囲が好ましい。また、場合によってはこの紫外線吸収剤を０．５〜２重量部添加し、更に長波長吸収型の紫外線吸収剤を０．０１〜０．０７重量部併用すると色相を大幅に悪化させることなく４００ｎｍの透過率を低下させることができる。
　【００３２】
　かかる紫外線吸収剤の配合時期や配合方法については特に制限はなく、ポリカーボネート樹脂の重合途中や重合後でもよく、更にパウダー、ペレットまたはビーズ状のポリカーボネート樹脂とともに任意の混合機、例えばタンブラー、リボンブレンダー、高速ミキサー等で混合し、溶融混練することができる。
　【００３３】
　本発明のポリカーボネート樹脂組成物には離型剤を配合することができ、こうすることは好ましい結果を与える。離型剤としては飽和脂肪酸エステルが一般的であり、例えばステアリン酸モノグリセライド等のモノグリセライド類、ステアリン酸ステアレート等の低級脂肪酸エステル類、セバシン酸ベヘネート等の高級脂肪酸エステル類、ペンタエリスリトールテトラステアレート等のエリスリトールエステル類がポリカーボネート樹脂１００重量部当り０．０３〜１重量部用いられる。また、必要に応じて亜燐酸エステル系の熱安定剤をポリカーボネート樹脂１００重量部当り０．００１〜０．１重量部配合してもよい。亜燐酸エステル系の熱安定剤としてはトリス（ノニルフェニル）ホスファイト、トリフェニルホスファイト、トリス（２，４−ジ−ｔｅｒｔ−ブチルフェニル）ホスファイト、テトラキス（２，４−ジ−ｔｅｒｔ−ブチルフェニル）−４，４’−ビフェニレンジホスホナイト、ビス（２，６−ジ−ｔｅｒｔ−ブチル−４−メチルフェニル）ペンタエリスリトール−ジ−ホスファイト、ビス（２，４−ジ−ｔｅｒｔ−ブチルフェニル）ペンタエリスリトール−ジ−ホスファイト、トリス（エチルフェニル）ホスファイト、トリス（ブチルフェニル）ホスファイトおよびトリス（ヒドロキシフェニル）ホスファイト等が好ましく、トリス（ノニルフェニル）ホスファイトおよびテトラキス（２，４−ジ−ｔｅｒｔ−ブチルフェニル）−４，４’−ビフェニレンジホスホナイトが特に好ましい。
　【００３４】
　本発明のポリカーボネート樹脂組成物中には、眼鏡レンズに成形した場合、ポリカーボネート樹脂や紫外線吸収剤に基づくレンズの黄色味を打ち消すためにブルーイング剤を配合することができる。ブルーイング剤としてはポリカーボネート樹脂に使用されるものであれば、特に支障なく使用することができる。一般的にはアンスラキノン系染料が入手容易であり好ましい。
　【００３５】
　具体的なブルーイング剤としては、例えば一般名Ｓｏｌｖｅｎｔ　Ｖｉｏｌｅｔ１３［ＣＡ．Ｎｏ（カラーインデックスＮｏ）６０７２５；商標名　バイエル社製「マクロレックスバイオレットＢ」、三菱化学（株）製「ダイアレジンブルーＧ」、住友化学工業（株）製「スミプラストバイオレットＢ」］、一般名Ｓｏｌｖｅｎｔ　Ｖｉｏｌｅｔ３１［ＣＡ．Ｎｏ　６８２１０；商標名　三菱化学（株）製「ダイアレジンバイオレットＤ」］、一般名Ｓｏｌｖｅｎｔ　Ｖｉｏｌｅｔ３３［ＣＡ．Ｎｏ　６０７２５；商標名　三菱化学（株）製「ダイアレジンブルーＪ」］、一般名Ｓｏｌｖｅｎｔ　Ｂｌｕｅ９４［ＣＡ．Ｎｏ　６１５００；商標名　三菱化学（株）製「ダイアレジンブルーＮ」］、一般名Ｓｏｌｖｅｎｔ　Ｖｉｏｌｅｔ３６［ＣＡ．Ｎｏ　６８２１０；商標名　バイエル社製「マクロレックスバイオレット３Ｒ」］、一般名Ｓｏｌｖｅｎｔ　Ｂｌｕｅ９７［商標名　バイエル社製「マクロレックスブルーＲＲ」］および一般名Ｓｏｌｖｅｎｔ　Ｂｌｕｅ４５［ＣＡ．Ｎｏ　６１１１０；商標名　サンド社製「テトラゾールブルーＲＬＳ」］が代表例として挙げられる。これらブルーイング剤は通常０．３〜１．２ｐｐｍの濃度でポリカーボネート樹脂中に配合される。あまりに多量のブルーイング剤を配合するとブルーイング剤の吸収が強くなり、視感透過率が低下してくすんだレンズとなる。特に視力補正用眼鏡レンズの場合、厚肉部と薄肉部がありレンズの厚みの変化が大きいので、ブルーイング剤の吸収が強いと、レンズの中央部と外周部に肉厚差による色相差が生じ、外観が著しく劣るレンズとなる。
　【００３６】
　前記本発明のポリカーボネート樹脂組成物から形成された眼鏡レンズは、極めて透明性に優れており、１．５ｍｍ厚において視感透過率が８７％以上、好ましくは８８％以上である。ここで視感透過率は後述する条件下で測定された値であり、ポリカーボネート樹脂に紫外線吸収剤、リン系安定剤、離型剤およびブルーイング剤を配合した本発明の組成物より形成されたレンズについて測定した値を意味する。他の染料や顔料を配合したサングラスや偏光レンズとして利用する場合には、これらの染料や顔料を配合しないものとして測定された値である。
　【００３７】
　また本発明の眼鏡レンズは、高度の透明性とともに黄色度が低く、厚さ５ｍｍにおける黄色度ＹＩ（Ｙｅｌｌｏｗｎｅｓｓ　Ｉｎｄｅｘ）が０．７〜１．８、好ましくは１．２〜１．６の範囲に設定される。この黄色度（ＹＩ）の値が０．７未満ではレンズに成形した際、透過光が青味を帯び、また黄色度が１．８を越えると黄色味を帯びることになる。
　【００３８】
　またポリカーボネート眼鏡レンズは高屈折率で、かつ高耐衝撃性であるために、レンズの薄肉軽量化が図られ、一般的には凹レンズの場合は１．５ｍｍ程度の極めて薄い中心厚みが採用される。従って中心部の１．５ｍｍの紫外線透過率が目を保護するうえで極めて重要である。サングラスや保護眼鏡等の度数のない眼鏡レンズの場合には、予め着色を施したポリカーボネート成形材料を用いることもあるが、かかる場合にも本発明の眼鏡レンズは、紫外線吸収効果や透明性が高いので極めて有効である。
　【００３９】
　【実施例】
　以下本発明について実施例によって更に詳しく説明する。なお部は重量部であり、評価は下記の方法によった。
（１）分光透過率：日本バリアン社製分光光度計ＣＡＲＹ−５を用いて３７８ｎｍ〜４０３ｎｍの波長領域で測定した。
（２）視感透過率：日本バリアン社製分光光度計ＣＡＲＹ−５を用いて３６０ｎｍ〜８００ｎｍの波長領域で測定した各波長における分光透過率の値からＪＩＳＺ−８７０１に従って視感透過率を下記式
　【００４０】
　【数１】
　【００４１】
［式中、ａは３８０、ｂは７８０、ｓ（λ）は色の表示に用いる標準の光の分光分布、ｙ（λ）は等色関数、τ（λ）は分光透過率］によって求めた。
（３）黄色度（ＹＩ）：日本バリアン社製分光光度計ＣＡＲＹ−５を用いて３８０ｎｍ〜７８０ｎｍの波長領域でＡＳＴＭ　Ｄ−１９２５に従って測定した。
（４）レンズ色相：レンズを蛍光灯下目視で比較した。
（５）ＡＰＨＡ：紫外線吸収剤５ｇをジクロロメタン１００ｍｌに溶解し、ＪＩＳ　Ｋ　６９０１に準じたハーゼン色数標準液と比較して測定した。
　【００４２】
実施例１
　ビスフェノールＡとホスゲンを界面重合法で重合精製して得た粘度平均分子量２３，７００のポリカーボネート樹脂粉末１００部に、紫外線吸収剤として２，２’−メチレンビス［４−（１，１，３，３−テトラメチルブチル）−６−（２Ｈ−ベンゾトリアゾール−２−イル）フェノール］（分子量６５９、融点１９５℃、ＡＰＨＡ１５０）０．５部、ステアリン酸ステアレート０．２５部、トリスノニルフェニルホスファイト０．０３部およびブルーイング剤として下記式
　【００４３】
　【化２】
　【００４４】
の化合物０．５ｐｐｍを添加し、タンブラーにて充分混合した後３０ｍｍベント式押出成形機により２６０〜２８０℃でペレット化した。このペレットの３８０ｎｍおよび４００ｎｍにおける分光透過率、視感透過率およびＹＩを表１に示した。また上記ペレットを用いて２２０トン射出成形機によりシリンダー温度３００℃、金型温度１４０℃、成形サイクル３分で凹レンズ（球面屈折力／円柱屈折力＝Ｓ−３．００Ｄ／Ｃ−１．００Ｄ）を成形して色相の良好なレンズを得た。結果を表１に示した。
　【００４５】
実施例２
　実施例１における紫外線吸収剤の使用量を１部に変更し、青味を一定にするためにブルーイング剤量を０．７ｐｐｍに変更する以外は実施例１と同様にして紫外線遮断性に優れ、色相の良好なレンズを得た。結果を表１に示した。
　【００４６】
実施例３
　実施例１における紫外線吸収剤の使用量を２部に変更し、青味を一定にするためにブルーイング剤量を０．８ｐｐｍに変更する以外は実施例１と同様にして紫外線遮断性に優れ、色相の良好なレンズを得た。結果を表１に示した。
　【００４７】
実施例４
　実施例１における紫外線吸収剤に代えてヘキサン−１，６−ジイルビス［３−（３−ベンゾトリアゾール−２−イル−５−ｔｅｒｔ−ブチル−４−ヒドロキシフェニル）プロピオネート］（分子量７６１、融点１１８〜１２０℃、ＡＰＨＡ１５０）１部を用い、青味を一定にするためにブルーイング剤量を０．８ｐｐｍに変更する以外は実施例１と同様にして紫外線遮断性に優れ、色相の良好なレンズを得た。結果を表１に示した。
　【００４８】
実施例５
　実施例１における紫外線吸収剤の使用量を１部に変更し、更に紫外線吸収剤２−（３−ｔｅｒｔ−ブチル−５−メチル−２−ヒドロキシフェニル）−５−クロロベンゾトリアゾール（分子量３１６、融点１３８〜１４１℃、ＡＰＨＡ３００）０．０２部を新たに併用し、青味を一定にするためにブルーイング剤量を１ｐｐｍに変更する以外は実施例１と同様にして紫外線遮断性に優れ、色相の良好なレンズを得た。結果を表１に示した。
　【００４９】
比較例１
　実施例１における紫外線吸収剤に代えて２−（２’ヒドロキシ−５’−ｔｅｒｔ−オクチルフェニル）ベンゾトリアゾール０．６部を用い、青味を一定にするためにブルーイング剤量を０．７ｐｐｍに変更する以外は実施例１と同様に行った。結果を表１に示した。レンズの色相は良好であるが、４００ｎｍの吸収は十分でなく、レンズの表面に曇り模様が発生した。
　【００５０】
比較例２
　実施例１における紫外線吸収剤に代えて２−（３−ｔｅｒｔ−ブチル−５−メチル−２−ヒドロキシフェニル）−５−クロロベンゾトリアゾール０．３部を用い、青味を一定にするためにブルーイング剤量を１．５ｐｐｍに変更する以外は実施例１と同様に行った。結果を表１に示した。レンズの色相はくすんだ青色になり、中心部と周辺部の色相に差がみられた。
　【００５１】
　【表１】
　【００５２】
なお、表中の紫外線吸収剤を示す記号は下記の化合物である。
ＵＶ−１：２，２’−メチレンビス［４−（１，１，３，３−テトラメチルブチル）−６−（２Ｈ−ベンゾトリアゾール−２−イル）フェノール］
ＵＶ−２：ヘキサン−１，６−ジイルビス［３−（３−ベンゾトリアゾール−２−イル−５−ｔｅｒｔ−ブチル−４−ヒドロキシフェニル）プロピオネート］
ＵＶ−３：２−（３−ｔｅｒｔ−ブチル−５−メチル−２−ヒドロキシフェニル）−５−クロロベンゾトリアゾール
ＵＶ−４：２−（２’−ヒドロキシ−５’−ｔｅｒｔ−オクチルフェニル）ベンゾトリアゾール
　【００５３】
　【発明の効果】
　本発明の前記ポリカーボネート樹脂組成物から得られる眼鏡レンズは、優れた耐衝撃性や透明性を維持したまま有害な紫外線をほぼ完全に吸収でき、安全性に優れているので、その奏する効果は格別なものであり、また、加工成形における支障もない。